(57)【特許請求の範囲】
【請求項１】
−一方が他方の頂部に積層され、各々がアノード、カソード及び電解質を含む、少なくとも第１及び第２の電気化学セル（Ｃ１、Ｃ２）と、
−それの一面が、前記第１のセル（Ｃ１）のリチウム挿入材料で作られた前記アノード（１６）によって覆われ、対向表面が、前記第２のセル（Ｃ２）のリチウム挿入材料で作られる前記カソード（１８）によって覆われた少なくとも１つのバイポーラ電流コレクタ（１）であって、前記バイポーラコレクタが、それらの面の各々において、その周囲に、前記第１及び第２のセルの前記電解質に対して不浸透性の壁の周囲領域を形成し、それを囲む電気絶縁材料の少なくとも１つのビーズ（２３）を含むバイポーラ電流コレクタ（１）と、
−それの一面が前記第１のセル（Ｃ１）の前記カソード（１４）によって覆われた、前記バイポーラコレクタに隣接する少なくとも１つの第１の電流コレクタ（１３）であって、前記第１の隣接するコレクタがまた、その周囲に、前記第１のセルの電解質に対して不浸透性の壁の周囲領域も形成する電気絶縁材料の少なくとも１つのビーズ（２３）を含む、第１の電流コレクタ（１３）と、
−それの一面が前記第２のセル（Ｃ２）の前記アノード（２０）によって覆われた、前記バイポーラコレクタに隣接する少なくとも１つの第２の電流コレクタ（２１）であって、前記第２の隣接するコレクタがまた、その周囲に、前記第２のセルの電解質に対して不浸透性の壁の周囲領域も形成する電気絶縁材料の少なくとも１つのビーズ（２３）を含む、第２の電流コレクタ（２１）と、
を含み、
各不浸透性の壁が、その２つの主要面の各々において、熱融着電気絶縁材料で作られる層又はシート（２５ａ、２５ｂ）で覆われたハニカムマトリクス（２４）で形成された少なくとも１つのビーズ（２３）からなり、
各層又はシートが、前記電流コレクタの一方に熱融着され、
前記２つの層又はシート（２５ａ、２５ｂ）が共に接合するような方法で前記熱融着電気絶縁材料が前記ハニカムの胞（２４０）を少なくとも部分的に充填する、
バイポーラリチウムイオン電池。
【請求項２】
各電流コレクタが、アルミニウムで作られる基板である、請求項１に記載のバイポーラ電池。
【請求項３】
前記熱融着材料が、電流コレクタへの取付及び前記熱融着の前に、前記ハニカムマトリクスの前記２つの主要面の各々及び内部にコーティングされるエポキシ樹脂又はメタクリレート樹脂である、請求項１又は２に記載のバイポーラ電池。
【請求項４】
前記熱融着材料が、前記ハニカムマトリクスの前記２つの主要面の各々における電流コレクタへの取付及び前記熱融着の前における、前記ハニカムマトリクス（２４）の内部に高温鋳造されたポリエチレン及びシート（２５ａ、２５ｂ）の形態で熱間圧延されたポリエチレンの一方である、請求項１又は２に記載のバイポーラ電池。
【請求項５】
各ビーズ（２３）の厚さが、電気化学セルの厚さと実質的に等しい、請求項１から４の何れか一項に記載のバイポーラ電池。
【請求項６】
各ビーズの厚さが、１００から２００μｍ、好ましくは１５０μｍ±５μｍである、請求項１から５の何れか一項に記載のバイポーラ電池。
【請求項７】
各ビーズ（２３）の幅が、０．１から２ｃｍである、請求項１から６の何れか一項に記載のバイポーラ電池。
【請求項８】
前記電気化学セルに最も近い、前記ハニカムマトリクスの胞（２４０ｉ）の幾つかが、前記電解質と反応する傾向にある粘着性のある化合物又は塩で満たされる、請求項１から７の何れか一項に記載のバイポーラ電池。
【請求項９】
前記電気化学セルから最も遠い、前記ハニカムマトリクスの胞（２４０ｅ）の幾つかが、周囲空気中の水分と反応する傾向にある粘着性のある化合物又は塩で満たされる、請求項１から８の何れか一項に記載のバイポーラ電池。
【請求項１０】
ｎ−２個のバイポーラ電流コレクタと共にｎ個の電気化学セルの積層体を含み、前記隣接するコレクタの１つが、末端電流コレクタであり、前記隣接するコレクタの他方が、他の末端電流コレクタである、請求項１から９の何れか一項に記載のバイポーラ電池。
【請求項１１】
前記アノードが、Ｌｉ４Ｔｉ５Ｏ１２で作られ、前記カソードが、ＬｉＦｅＰＯ４で作られる、請求項１から１０の何れか一項に記載のバイポーラ電池。
【請求項１２】
一方の頂部に他方が積層され、各々がアノード、カソード及び電解質を含む第１及び第２の電気化学セル（Ｃ１、Ｃ２）を少なくとも含むバイポーラ電池の製造方法であって、
（ａ）前記第１のセルのリチウム挿入材料で作られた前記アノード（１６）によって覆われた一方の面と、前記第２のセルのリチウム挿入材料で作られた前記カソード（１８）によって覆われた対向する面と、を有するバイポーラ電流コレクタ（１）を製造する段階と、
（ｂ）それの一面が前記第１のセルのカソード（１４）によって覆われた、前記バイポーラコレクタに隣接することを目的とする第１の電流コレクタ（１３）を製造する段階と、
（ｃ）それの一面が前記第２のセルのアノード（２０）によって覆われた、前記バイポーラコレクタに隣接することを目的とする第２の電流コレクタ（２１）を製造する段階と、
（ｄ）ハニカムマトリクス（２４）で形成された第１のビーズ（２３）を製造する段階であって、前記マトリクスの胞（２４０）の少なくとも幾つかが、層又はシート（２５ａ、２５ｂ）の形態を取るその２つの主要面の各々をさらに覆う熱融着電気絶縁材料で満たされる段階と、
（ｅ）前記アノード（２０）で覆われた前記第２のコレクタのその面の周囲に前記ビーズ（２３）を取り付ける段階と、
（ｆ）前記第１のビーズ（２３）の内部において前記第２のコレクタの前記アノード（２０）に第１のセパレータ（１９）を取り付ける段階と、
（ｇ）前記隣接する第２のコレクタの前記アノード（２０）が前記バイポーラコレクタの前記カソード（１８）に面する一方で、前記第１のセパレータから分離され、前記第１のシーリングビーズ（２３）が前記第２のコレクタ及び前記バイポーラコレクタの両方に対して支持するように、前記バイポーラ電流コレクタ（１）を積層する段階と、
（ｈ）前記ハニカムマトリクスを熱融着するように前記コレクタの周囲に接触をもたらす前記第１のビーズ（２３）を加熱する段階と、
を含み、
前記段階（ｄ）から（ｈ）が、第２のシーリングビーズ（２３）、第２のセパレータ（１５）及び前記第１の電流コレクタ（１３、１４）と共に、少なくとも１回行われる、バイポーラ電池の製造方法。
【請求項１３】
各段階（ｆ）における加熱が、先に積層された前記コレクタの周囲部分に対して配置されたＵ形状の加熱顎体（２４）を用いて行われる、請求項１２に記載の方法。
【請求項１４】
各段階（ｆ）における加熱が、２００℃以下の温度、典型的には約８０℃で行われる、請求項１２又は１３に記載の方法。
【発明の詳細な説明】
【技術分野】
【０００１】
本発明は、インターカレーション−デインターカレーションとしても知られる、少なくとも１つの電極のリチウムの挿入又は脱離の原理に基づいて動作するリチウム電気化学的発電装置の分野に関連する。
【０００２】
それは、より具体的には、バイポーラ電池とも称される少なくとも１つのバイポーラ電流コレクタを含むリチウム電気化学蓄電池に関連する。このようなバイポーラ電池において、バイポーラ電極とも称されるバイポーラコレクタは、その対向する面の各々に、符号が反対である２つの電極材料、すなわち面の一方によって支持されるカソード（正極）及び対向する面の他方によって支持されるアノード（負極）を支持する。
【０００３】
本発明は、電解質に対する電気化学的発電装置のシールを改善すること、特に液体形態の電解質に対するバイポーラ電池のシールを改善することを目的とする。
【背景技術】
【０００４】
従来のリチウムイオン電池の構造は、それがアノード、カソード及び電解質を含む単一の電気化学セルに基づくので、モノポーラと称され得る構造である。幾つかのタイプのモノポーラの構造が知られている：
−特許文献１に開示されるような円筒構造、
−特許文献２及び特許文献３に開示されるようなプリズム構造、
−特許文献４、特許文献５及び特許文献６に開示されるような積層構造。
【０００５】
モノポーラ構成は、巻き取りによって作られる。巻き取りは、正極材料（カソード）が連続的に堆積された電流コレクタからなり、ポリマー又はセラミック材料で作られたセパレータが、それ自体が他の電流コレクタに堆積された負極材料（アノード）に挿入されている。このモノポーラ構成は、大きな活性表面を有するという主たる利点を有するが、電位差は、使用される２つの電極材料の間の電位差の単位値に制限され、それはまた、積層構造の場合である。
【０００６】
同等なエネルギー密度を保持しながらモノポーラのリチウムイオン電池の平均電位を増加させるために、直列の複数の電気化学セルを有する電池を製造することが知られている。この電池の構成は、それが、それ自体がバイポーラ電極と称される、プレートの形態の同一の電流コレクタに支持される１つのセルのアノード及び隣接するセルのカソードを含むので、従ってバイポーラと称される。バイポーラ電池の構成は、従って、バイポーラ電極又は電流コレクタを介した複数のモノポーラ蓄電池の直列接続に相当するが、外部接続によって直列に接続されたモノポーラ蓄電池と比較して低い電気抵抗を有するという利点がある。特許文献７、特許文献８、特許文献９、特許文献１０、特許文献１１、特許文献１２及び特許文献１３等の、このようなバイポーラ電池に関連する多くの特許出願又は特許が本明細書で引用され得る。
【０００７】
バイポーラ電池の続く利点は、低い質量を有し、不必要な体積を含まないことである。
【０００８】
バイポーラ電池の設計に関する主たる問題は、互いに対して、一般的に液体形態である電解質に対して完全に不浸透性である区画の製造である。実際に、乏しいシールが、イオン性の短絡回路を介してバイポーラ電池の機能不良を引き起こす。
【０００９】
これは、さらに、バイポーラリチウムイオン電池の分野を取り扱う特許文献のほとんどが、一方の区画から他方の区画への電解質の漏れ（イオン性の短絡回路）を防止するために、シーリング又はシーラント方法に関するものであるという事実によって確認される。
何れのシーリング手段が採用されても、それは、
−例えばエチレンカーボネート（ＥＣ）及びジメチルカーボネート（ＤＭＣ）の溶媒混合液中におけるリチウム塩ＬｉＰＦ６の溶液からなる液体電解質に対して化学的に抵抗性でなければならず、
−実際に、バイポーラ電池を形成する種々の要素を積層する動作中に、容易に実施することができなければならず、シールの実施が、電極、セパレータ又は電解質の劣化なしに又はほとんどなしに、産業上の製造ラインに適合し、比較的低温で実施されることができるものでなければならず、
−全体的な長期間のシールを保証しなければならない。
【００１０】
以上に言及された特許出願又は特許のうち、特許文献８が引用され得、バイポーラコレクタの周囲に付けられたフレキシブルな接着フィルム５、６を用いた方法を開示している。
【００１１】
特許文献９がまた引用され得、樹脂１０内の電流コレクタ及び電解質１０をコーティングする方法を開示している。
【００１２】
特許文献１０がまた引用され得、バイポーラコレクタの間に配置される組み合わされたポリイミド／ＰＰシーリング層９を用いたシーリング方法を開示しており、ポリアミドが、セルから離れたコレクタの周囲に直接溶接されている。
【００１３】
特許文献１３は、フルオロポリマー内部障壁１４、２２がバイポーラコレクタ１１の周囲に配置され、エラストマー外部フレーム１８、２３が、任意にコレクタ１１上における追加のエラストマーリング１５の配置を任意に有するバイポーラコレクタ上及びその周囲における障壁１４、２２の外側に配置されているので、二重シーリング方法を提供している。
【００１４】
本出願人のための特許文献１４がさらに引用され、一方が隣接する他方に対してプレートの寸法が増加し、セルの積層軸に沿って２つの結合部が互いに対向して位置しないように、相互接続プレートの間に介在されるシーリング結合部が横方向にオフセットされている方法を提供している。
【００１５】
最後に、特許文献１５が引用され、それは、ポリマーベースのシーリング手段を電流コレクタとして作用する金属格子又はシートと統合する方法を開示している。
【００１６】
そのため、バイポーラリチウムイオン電池の電解質に関する区画の間のシールを改善するために既に想定された方法は、以下のように纏められ得る：
−プレートの形態のバイポーラ電極と称されるバイポーラ電流コレクタの秩序立った形態、
−プレートの周囲における種々の接着剤／ポリマー又は樹脂の使用、
−電解質に対する追加の障壁を生成するためのバイポーラ電流コレクタプレートの形態の増加、
−電流コレクタとして作用する金属格子又はシートとのポリマーベースのシーリング手段の統合。
【００１７】
既に検討されたこれらの全てのシーリング方法は、完全に満足がいくものではない。実際に、それらは全て、電解質に対してバイポーラ電池の動作中又は保持中に低い構造安定性を示すポリマー又は樹脂を使用する。さらに、ポリマーを用いた方法の実施は、これらが、電池の動作中に達することが確実に予想されない特定の温度以上で流れる傾向を有するが、暴走の場合であり得るので、扱い難い。最終的に、バイポーラ電池の製造中に提供される区画内のポリマーの熱融着は、繰り返される加熱の事実によって既にシールされた電気化学区画のシールの劣化をもたらし得、それは、そのポリマーの望まれない流れを引き起こし得る。
【先行技術文献】
【特許文献】
【００１８】
【特許文献１】米国特許出願公開第２００６／０１２１３４８号明細書
【特許文献２】米国特許第７３４８０９８号明細書
【特許文献３】米国特許第７３３８７３３号明細書
【特許文献４】米国特許出願公開第２００８／０６０１８９号明細書
【特許文献５】米国特許出願公開第２００８／００５７３９２号明細書
【特許文献６】米国特許第７３３５４４８号明細書
【特許文献７】米国特許第７２７９２４８号明細書
【特許文献８】米国特許第７２２０５１６号明細書
【特許文献９】米国特許第７３２０８４６号明細書
【特許文献１０】米国特許第７１６３７６５号明細書
【特許文献１１】国際公開第０３／０４７０２１号
【特許文献１２】国際公開第２００６／０６１６９６号
【特許文献１３】米国特許第７０９７９３７号明細書
【特許文献１４】欧州特許出願公開第２０７３３００号明細書
【特許文献１５】国際公開第２０１１／１５７７５１号
【発明の概要】
【発明が解決しようとする課題】
【００１９】
本発明の一般的な目的は、バイポーラリチウムイオン電池における、より一般的にはリチウム電気化学発電装置における、電解質、特に液体電解質に対して、それらの間の区画のシールを改善するために既に予想されたもの以外の方法を提供することである。
【００２０】
特定の目的は、電解質、具体的には液体電解質に対して、バイポーラ電池、より一般的にはリチウム電気化学発電装置をシーリングする方法を提供することであり、それは、好ましくは比較的低温において、動作中又は保持中に安定しており、容易に実施することができる。
【課題を解決するための手段】
【００２１】
このために、本発明の主題は、
バイポーラ型リチウムイオン電池であって、
−一方が他方の頂部に積層され、各々がアノード、カソード及び電解質を含む、少なくとも第１及び第２の電気化学セルと、
−それの一面が、前記第１のセルのリチウム挿入材料で作られた前記アノードによって覆われ、対向表面が、前記第２のセルのリチウム挿入材料で作られた前記カソードによって覆われた少なくとも１つのバイポーラ電流コレクタであって、前記バイポーラコレクタが、それらの面の各々において、その周囲に、前記第１及び第２のセルの前記電界質に対して不浸透性の壁の周囲領域を形成し、それを囲む電気絶縁材料の少なくとも１つのビーズを含むバイポーラ電流コレクタと、
−それの一面が前記第１のセルの前記カソードによって覆われた、前記バイポーラコレクタに隣接する少なくとも１つの第１の電流コレクタであって、前記第１の隣接するコレクタがまた、その周囲に、前記第１のセルの電解質に対して不浸透性の壁の周囲領域も形成する電気絶縁材料の少なくとも１つのビーズを含む、第１の電流コレクタと、
−その一面が前記第２のセルの前記アノードによって覆われた、前記バイポーラコレクタに隣接する少なくとも１つの第２の電流コレクタであって、前記第２の隣接するコレクタがまた、その周囲に、前記第２のセルの電解質に対して不浸透性の壁の周囲領域も形成する電気絶縁材料の少なくとも１つのビーズを含む、第２の電流コレクタと、
を含む、バイポーラ型リチウムイオン電池である。
【００２２】
本発明によれば、各不浸透性の壁は、その２つの主面の各々において、熱融着電気絶縁材料で作られる層又はシートで覆われたハニカムマトリクスで形成された少なくとも１つのビーズからなり、各層又はシートは、前記電流コレクタの一方に熱融着され、前記２つの層又はシートが共に接合するような方法で前記熱融着電気絶縁材料は前記ハニカムの胞を少なくとも部分的に充填する。
【００２３】
ハニカムマトリクスは、好ましくは、熱融着条件下で流れない材料に基づく。好ましくは、マトリクスは、ポリマーで形成され、より好ましくは、ハニカムマトリクスは、ポリウレタンＰＵ及びポリテトラフルオロエチレンＰＴＦＥから選択される材料を含む。有利には、ハニカムマトリクスは、ポリウレタン又はポリテトラフルオロエチレンで作られる。
【００２４】
“熱融着材料”という表現は、本明細書及び本発明の文脈において、熱の作用下において典型的にはアルミニウムで作られる電流コレクタにハニカム構造体が溶接されることを可能にする材料を意味するものと理解される。
【００２５】
本発明によるシーリング方法は、内部から電解質の外部へ及び外部から大気の内部への両方において、信頼性をもってバイポーラ電池の区画の全てにおける漏れの恐れを避けることを可能にする。
【００２６】
本発明は、従来技術の樹脂又はポリマーベースの融着方法を改善する。
【００２７】
具体的に、第１に、ハニカムマトリクスの構造体は、予め、すなわち熱融着の前に、且つその後に、その高さが一定のままであり、電池の区画の単位高さを決定する各ビーズが良好な機械的強度を有することを保証することを可能にする。従って、欠陥がある最終的なシール及び非常に小さ過ぎる最終的なシール高さをもたらす従来技術の樹脂又はポリマーの流れの否定的な結果は避けられる。
【００２８】
次に、ハニカムマトリクス構造体の信頼性のある熱融着は、約１０から１００秒間にわたって、典型的には２００℃以下である、好ましくは約８０℃である、相対的に低い温度で加熱することによって行われる。
【００２９】
熱融着が電気化学区画に対して行われると、特に他の融着ビーズを熱融着するために必要とされる連続的な加熱作用中に、又は電離が劣化モード（公称温度以上の温度）において機能する傾向にあるときに、電池の他の区画が熱くなる又は壁が厚くなる場合においてさえ、もはや不浸透性の壁の修正の恐れはない。従って、バイポーラ電池の区画の所定の熱融着において、そのハニカム構造体の一部、すなわちその胞の幾つかが、バイポーラ電池の他の区画の他のシーリングビーズを熱融着するために要求される連続的な加熱動作中に崩壊する場合でさえ、この構造体の残りの部分が、シールが保たれることを保証することを可能にする。
【００３０】
さらに、種々のシーリングビーズのハニカムマトリクス構造のために、本発明によるバイポーラ電池は、特定のフレキシビリティを有する。ハニカムマトリクスのＰＵ又はＰＴＦＥ材料及び選択されるシート又は層の熱融着電気絶縁材料は、電解質に対する高い化学抵抗及び動作温度に対する高い抵抗を有する。
【００３１】
本明細書及び本発明の文脈における“リチウム挿入材料で作られる電極”は、少なくとも１つのリチウム挿入材料及び少なくとも１つのポリマーバインダーを含む電極を意味するものと理解される。任意に、電極は、さらに、電子伝導体、例えば、カーボンファイバー又はカーボンブラックを含み得る。
【００３２】
本明細書及び本発明の文脈において、特に正極における“リチウム挿入材料”は、スピネル構造を有するマンガンを含むリチオ化された酸化物、層状構造を有するリチオ化された酸化物、及び、それらの混合物、式ＬｉＭｙ（ＸＯｚ）ｎのポリアニオン系の構成を有するリチオ化された酸化物から選択される材料を意味するものと理解され、Ｍは、Ｍｎ、Ｆｅ、Ｃｏ、Ｎｉ、Ｃｕ、Ｍｇ、Ｚｎ、Ｖ、Ｃａ、Ｓｒ、Ｂａ、Ｔｉ、Ａｌ、Ｓｉ、Ｂ及びＭｏから選択される元素を表し、Ｘは、Ｐ、Ｓｉ、Ｇｅ、Ｓ及びＡｓから選択される元素を表し、ｙ、ｚ及びｎは、正の整数である。
【００３３】
特に負極における“リチウム挿入材料”はまた、リチオ化された又はリチオ化されていないチタン酸化物、例えばＬｉ４Ｔｉ５Ｏ１２又はＴｉＯ２から選択される材料を意味するものと理解される。より具体的には、負極材料は、炭素質材料、リチオ化されていないチタン酸化物、及びそれらの誘導体、Ｌｉ４Ｔｉ５Ｏ１２等のリチオ化されたチタン酸化物及びそれらの誘導体並びにそれらの混合物から選択され得る。
【００３４】
本明細書及び本発明の文脈における“リチオ化された誘導体”は、式Ｌｉ（４−ｘ１）Ｍｘ１Ｔｉ５Ｏ１２及びＬｉ４Ｔｉ（５−ｙ１）Ｎｙ１Ｏ１２の化合物を意味するものと理解され、ここで、ｘ１及びｙ１はそれぞれ、０から０．２であり、Ｍ及びＮはそれぞれ、Ｎａ、Ｋ、Ｍｇ、Ｎｂ、Ａｌ、Ｎｉ、Ｃｏ、Ｚｒ、Ｃｒ、Ｍｎ、Ｆｅ、Ｃｕ、Ｚｎ、Ｓｉ及びＭｏから選択される化学元素である。
【００３５】
本明細書及び本発明の文脈における“リチオ化されていない誘導体”は、Ｔｉ（５−ｙ１）Ｎｙ１Ｏ１２を意味するものと理解され、ｙ１は、０から０．２であり、Ｎは、Ｎａ、Ｋ、Ｍｇ、Ｎｂ、Ａｌ、Ｎｉ、Ｃｏ、Ｚｒ、Ｃｒ、Ｍｎ、Ｆｅ、Ｃｕ、Ｚｎ、Ｓｉ及びＭｏから選択される化学元素である。
【００３６】
“バイポーラ電流コレクタに隣接する電流コレクタ”は、積層体のバイポーラ電流コレクタに最も近く、積層体の他のバイポーラ電流コレクタ又は末端電流コレクタの何れかであり得るコレクタを意味するものと理解される。
【００３７】
好ましくは、各ビーズの厚さは、電気化学セルの厚さと実質的に等しい。
【００３８】
繰り返しになるが、好ましくは、各ビーズの厚さは、１００から２００μｍ、好ましくは、１５０μｍ±５μｍである。
【００３９】
繰り返しになるが、好ましくは、各ビーズの幅は、０．１から２ｃｍである。
【００４０】
第１の有利な実施形態によれば、電気化学セルに最も近いハニカムマトリクスの胞の幾つかは、電解質と反応する傾向にある塩又は粘着性の化合物で満たされる。
【００４１】
第２の有利な実施形態によれば、電気化学セルから最も遠いハニカムマトリクスの胞の幾つかは、大気中の水分と反応する傾向にある塩又は粘着性の化合物で満たされる。第１及び第２の実施形態は、組み合わされ、すなわち、リチオ化された電解質及び大気の両方に近い胞、すなわち、電気化学セルＣ１、Ｃ２の外部は、塩又は粘着性の化合物で満たされ得る。従って、これらの実施形態によれば、電池の内部に向かう大気又は電池の外部に向かう電解質の何れかの起こり得る漏れの開始中に、対象となる胞内における塩の反応又は粘着性の化合物の増大は、潜在的な漏れのルートを塞ぐだろう。すなわち、密閉は、本発明によるバイポーラ電池への又はバイポーラ電池からの漏れの開始の場合においてさえ、このように保証される。
【００４２】
一実施形態によれば、バイポーラ電池は、ｎ−２個のバイポーラ電流コレクタと共にｎ個の電気化学セルの積層体を含み、隣接するコレクタの１つが、末端電流コレクタであり、隣接するコレクタの他方が、他の末端電流コレクタである。
【００４３】
一変形実施形態によれば、全てのアノードは、Ｌｉ４Ｔｉ５Ｏ１２で作られ、全てのカソードは、ＬｉＦｅＰＯ４で作られる。
【００４４】
本発明の主題は、その他の側面において、
一方が他方の頂部に積層され、各々がアノード、カソード及び電解質を含む第１及び第２の電気化学セルを少なくとも含むバイポーラ電池の製造方法であって、
（ａ）前記第１のセルのリチウム挿入材料で作られた前記アノードによって覆われた一方の面と、前記第２のセルのリチウム挿入材料で作られた前記カソードによって覆われた対向する面と、を有するバイポーラ電流コレクタを製造する段階と、
（ｂ）それの１つの面が前記第１のセルのカソードによって覆われた、前記バイポーラコレクタに隣接することを目的とする第１の電流コレクタを製造する段階と、
（ｃ）それの１つの面が前記第２のセルのアノードによって覆われた、前記バイポーラコレクタに隣接することを目的とする第２の電流コレクタを製造する段階と、
（ｄ）ハニカムマトリクスで形成された第１のビーズを製造する段階であって、前記マトリクスの胞の少なくとも幾つかが、層又はシートの形態を取るその２つの主要面の各々をさらに覆う熱融着電気絶縁材料で満たされる段階と、
（ｅ）前記アノードで覆われた前記第２のコレクタのその面の周囲に前記ビーズを取り付ける段階と、
（ｆ）前記第１のビーズの内部において前記第２のコレクタの前記アノードに第１のセパレータを取り付ける段階と、
（ｇ）前記隣接する第２のコレクタの前記アノードが前記バイポーラコレクタの前記カソードに面する一方で、前記第１のセパレータから分離され、前記第１のシーリングビーズが前記第２のコレクタ及び前記バイポーラコレクタの両方に対して支持するように、前記バイポーラ電流コレクタを積層する段階と、
（ｈ）前記ハニカムマトリクスを熱融着するように前記コレクタの周囲に接触をもたらす前記第１のビーズを加熱する段階と、
を含み、
前記段階（ｄ）から（ｈ）が、第２のシーリングビーズ、第２のセパレータ及び前記第１の電流コレクタと共に、少なくとも１回行われる、バイポーラ電池の製造方法である。
【００４５】
本明細書及び本発明の文脈における“セパレータ”は、ポリビニリデンフルオライド（ＰＶＤＦ）、ポリビニルアセテート（ＰＶＡ）、ポリメチルメタクリレート（ＰＭＭＡ）、ポリエチレンオキシド（ＰＥＯ）、ポリエチレンテレフタレート（ＰＥＴ）、又は、ポリプロピレン、ポリエチレン等のポリオレフィン又はセルロースから選択されるポリマー等の少なくとも１つのポリマー材料で形成される電気絶縁性のイオン伝導体を意味するものと理解される。
【００４６】
本発明による電解質は、炭酸塩及び少なくとも１つのリチウム塩の混合物で形成される液体であり得る。“リチウム塩”は、好ましくは、ＬｉＰＦ６、ＬｉＣｌＯ４、ＬｉＢＦ４及びＬｉＡｓＦ６から選択される塩を意味すると理解される。
【００４７】
あるいは、電解質は、１つ又はそれ以上のリチウムイオンベースのイオン性液体、すなわち、無機又は有機アニオンと錯体を形成するリチウムカチオンから構成される塩を含み得、それは、大気温度で液体状態である特性を有する。イオン性液体は、アニオンの性質によって、親水性又は疎水性であり得る。イオン性液体の実施例には、トリフルオロメタンスルホン酸（ＣＦ３ＳＯ３）、ビス（トリフルオロメチルスルホニル）イミド［（ＣＦ３ＳＯ２）２Ｎ］及びトリス（（トリフルオロメチル）スルホニル）メタナイド［（ＣＦ３ＳＯ２）３Ｃ］のような疎水性のアニオンベースのイオン性液体が含まれる。
【００４８】
各段階（ｆ）における加熱は、好ましくは、予め積層されたコレクタの周囲部分に配置されるＵ形状の加熱顎体を用いて行われる。
【００４９】
各段階（ｆ）における加熱は、好ましくは、約２００℃以下の温度で、典型的には約８０℃で行われる。
【図面の簡単な説明】
【００５０】
他の利点及び特徴は、以下の図面を参照して例示目的で与えられる詳細な説明を読むことによって、より明らかになるだろう。
【００５１】
【図１】従来技術によるバイポーラリチウム電池の長手方向の概略断面図である。
【図２Ａ】従来技術によるバイポーラリチウム電池に使用されるバイポーラ電流コレクタの前面図である。
【図２Ｂ】従来技術によるバイポーラリチウム電池に使用されるバイポーラ電流コレクタの断面図である。
【図３Ａ】従来技術によるバイポーラリチウム電池に使用される他のバイポーラ電流コレクタの前面図である。
【図３Ｂ】従来技術によるバイポーラリチウム電池に使用される他のバイポーラ電流コレクタの断面図である。
【図４】本発明によって製造される不浸透性の壁が見られることを可能にする、本発明によるバイポーラリチウム電池の概略側面図である。
【図４Ａ】本発明の一実施形態によるシーリングビーズが見られることを可能にする図４の詳細図である。
【図５】本発明によるシーリングビーズのハニカムマトリクス構造体の一実施形態の上面図である。
【図５Ａ】本発明によるハニカムマトリクス胞の壁の構成が見られることを可能にする図５の詳細図である。
【図６Ａ】本発明によるバイポーラリチウム電池の製造の段階を示す長手方向の断面図である。
【図６Ｂ】本発明によるバイポーラリチウム電池の製造の段階を示す長手方向の断面図である。
【図６Ｃ】本発明によるバイポーラリチウム電池の製造の段階を示す長手方向の断面図である。
【図６Ｄ】本発明によるバイポーラリチウム電池の製造の段階を示す長手方向の断面図である。
【図６Ｅ】本発明によるバイポーラリチウム電池の製造の段階を示す長手方向の断面図である。
【図６Ｆ】本発明によるバイポーラリチウム電池の製造の段階を示す長手方向の断面図である。
【図６Ｇ】本発明によるバイポーラリチウム電池の製造の段階を示す長手方向の断面図である。
【図６Ｈ】本発明によるバイポーラリチウム電池の製造の段階を示す長手方向の断面図である。
【図６Ｉ】本発明によるバイポーラリチウム電池の製造の段階を示す長手方向の断面図である。
【図６Ｊ】本発明によるバイポーラリチウム電池の製造の段階を示す長手方向の断面図である。
【図７】本発明によるシーリングビーズのハニカムマトリクス構造体の種々の変形実施形態の上面図である。
【発明を実施するための形態】
【００５２】
明確性のために、従来技術及び本発明による同一のバイポーラ電池要素を示す同一の参照符号が図１から図７の全てにおいて使用される。
【００５３】
従来技術によるバイポーラリチウムイオン電池は、国際公開第０３／０４７０２１号に示されるように、図１に表される。この電池は、上部に、アルミニウム導電性基板１３（電流コレクタ正極端子）及びＬｉ１．０４Ｍｎ１．９６Ｏ４等の正のリチウム挿入材料に基づく活性層１４、並びに、下部に、アルミニウム導電性基板２１（負の末端電流コレクタ）及びＬｉ４Ｔｉ５Ｏ１２等の正のリチウム挿入材料に基づく活性層２０を含む。
【００５４】
この電池内において、バイポーラ電流コレクタとも称されるバイポーラ電極１は、プレートの形態のアルミニウム導電性基板１０の各側にアノード層１６及びカソード層１８を含む。下部電極２０及び上部電極１４は、電解質が液体又はゲル形態で存在する２つのセパレータ１５、１９によってバイポーラ電極１から離隔される。形成される２つの隣接する電気化学セル１４、１５、１６及び１８、１９、２０の間の電池電解質に対するシールは、全ての電極及びプレート１０の周囲に樹脂又は接着剤堆積物によって生成される結合部２２によって提供される。
【００５５】
従来技術によるバイポーラ電流コレクタ１０は、電極を製造するために使用されるリチウムイオン挿入材料に従って、
−重ね合わせた２つのプレートからなり、典型的にはアルミニウム１０Ａｌで作られるその一方が、カソード１１によって覆われ、典型的には銅１０Ｃで作られる他方が、アノード１２で覆われ（図２Ａ及び図２Ｂ）、又は、
−典型的にはアルミニウム１０Ａｌで作られる単一のプレートからなり、それらの面の一方がカソード１１によって覆われ、それらの面の他方がアノード１２によって覆われる（図３Ａ及び３Ｂ）。
従来技術によるバイポーラ電池のデザインにおいて遭遇する主たる問題は、２つのセルＣ１及びＣ２の間、すなわち図１における符号１４、１５、１６及び１８、１９、２０で示される区画の間等の、互いに対して、通常液体形態である電解質に対して完全に不浸透性である区画の製造である。
【００５６】
これを実現するために従来技術によるバイポーラ電極のプレート１０内における結合部２２の実現又は増加は、完全に満足がいくものではない。
【００５７】
その結果として、本発明者は、電解質、より具体的には液体電解質に対するバイポーラリチウムイオン電池のシーリングのための新規な方法を提供し、それは、動作中及び保持中に安定しており、好ましくは比較的低温で容易に実施可能である。
【００５８】
本発明者は、そのマトリクス構造体が、ポリウレタン（ＰＵ）又はポリテトラフルオロエチレン（ＰＴＦＥ）に基づくハニカムで作られ、そのマトリクスの２つの主要面が、電気絶縁性であるだけではなく、電流コレクタが作られる材料に対して熱融着する材料で作られる層又はシートで覆われる、ビーズを有する各々の不浸透性の壁を製造することを見出した。ハニカムの高さにわたって完全な密閉を保証するために、熱融着材料は、２つの対向する層又はシートが共に接合するような方法でハニカムの胞を少なくとも部分的に満たす。
【００５９】
図４、４Ａ、５及び５Ａは、本発明によるシーリングビーズ２３の製造を示す。
【００６０】
ビーズ２３は、その２つの主要面の各々がポリエチレン（ＰＥ）シート２５ａ、２５ｂで覆われるポリウレタン（ＰＵ）で作られるハニカムマトリクス構造体２４を含む。ハニカムの胞２４０の壁はまた、ＰＥで作られるシート２５ａ、２５ｂを接合するＰＥで作られるコーティング２５で覆われる（図４Ａ）。
【００６１】
このようなビーズ２３を製造するために、ＰＵで作られるハニカムマトリクス構造体２４は、有利には、熱成形又は高温鋳造によって製造され得る。次に、ＰＥで作られる内部コーティング２５は、胞２４０の壁に成形され（図５Ａ）、最後に、ＰＥで作られるシート２５ａ、２５ｂは、マトリクス２４の２つの主要面の各々に熱間圧延される。これらのシート２５ａ、２５ｂ及び内部コーティング２５は、典型的にはアルミニウムで作られる、バイポーラ電池の積層体の種々の金属電流コレクタ１０に対するマトリクス構造体２４の密閉を保証するのに寄与する（図４）。
【００６２】
本発明による各シーリングビーズ２３の幅は、ハニカムマトリクス２４の幅に実質的に相当し、有利には、０．５から１ｃｍである。
【００６３】
本発明による各シーリングビーズ２３の高さは、ハニカムマトリクス２４の高さにＰＥシート２５ａ、２５ｂの高さを加えたものに実質的に相当し、有利には、１００から２００μｍ、好ましくは、１５０μｍである。
【００６４】
ハニカムマトリクス構造２４に関して、本発明によるシーリングビーズ２３は、以下のような多くの利点を有する：
−ＰＵのハニカムマトリクス構造体２４の高さにＰＥシート２５ａ、２５ｂの高さを加えたものに実質的に相当する一定の電気化学的な区画Ｃ１、Ｃ２の高さを保証する良好な機械的強度、
−シーリング結合が固体構造である従来技術による電池よりフレキシブルである本発明によるバイポーラ電池における傾向、
−従来技術によるシーリング結合と比較して低い重量のシーリングビーズ２３、
−連続して多数回加熱した後に、バイポーラ電池の電気化学区画の全てが密閉状態であることが保証される、
−多くの胞がそれ自体で、各電気化学セルと外部環境との間に多数のシーリング気密室を形成するので、密閉が、従来技術において得られるものと比較して改善される。
【００６５】
その表面の各々が熱融着電気絶縁材料で覆われ又はコーティングされる、ＰＵ又はＰＴＦＥに基づくハニカムマトリクスを有する本発明によるシーリング手段を統合するバイポーラ電池を製造する段階は、図６Ａから６Ｊを参照して以下に記載される。製造される電池は、一方が他方の頂部にあり、各々がアノード、カソード及び電解質を含む、積層される２つのセルＣ１、Ｃ２を含む。基板１０、１３、２１の全てがアルミニウムで作られ、アノードの全てがＬｉ４Ｔｉ５Ｏ１２で作られ、カソードの全てがＬｉＦｅＰＯ４で作られることが特定される。セパレータは全て、ポリビニリデンフルオライド（ＰＶＤＦ）等の同一の材料で作られる。使用される電解質は、例えば、炭酸塩及びリチウム塩ＬｉＰＦ６の混合物である。
【００６６】
段階１から６が大気温度で行われることが特定される。
【００６７】
（段階１）
一方の面が第１のセルＣ１のカソード１８で覆われ、対向する面が第２のセルＣ２のアノード１６で覆われるバイポーラ電流コレクタ１が製造される（図６Ａ）。
【００６８】
（段階２）
一方の面が第１のセルＣ１のアノード２０で覆われる電流コレクタ２１が製造される（図６Ｂ）。
【００６９】
（段階３）
一方の面が第２のセルＣ２のカソード１４で覆われる末端電流コレクタ１３が製造される（図６Ｃ）。
【００７０】
（段階４）
図４Ａ及び４Ｂを参照して以上に記載されるように、ＰＵに基づくハニカムマトリクス２４、その胞の内部にＰＥ、及び、その主要面の各々においてＰＥシート２５ａ、２５ｂを含む第１のビーズ２３が製造される。次に、ハニカムマトリクス２４を有する第１のビーズ２３は、アノード２０で覆われるコレクタのその面の周囲に平坦に堆積され、その面に直接接触する（図６Ｄ）。
【００７１】
（段階５）
第１のセパレータ１９は、第１の末端電流コレクタ２１のアノード２０上及び第１のビーズ２３の内部にそれを配置することによって挿入される（図６Ｅ）。
【００７２】
一方で、カソード１８が第１のセパレータ１９に直接接触し、他方で、第１のビーズ２３が実際の電流コレクタ１０の周囲に直接接触するように、バイポーラ電流コレクタ１は、第１の末端コレクタ２１に積層される（図６Ｆ）。
【００７３】
（段階６）
次に、第１のビーズ２３は、形成された電気化学セルＣ２を取り囲むＵ形状の加熱顎体２４を用いて加熱される（図６Ｇ）。この加熱段階は、バイポーラコレクタ１及び末端電流コレクタ２１の面の一方に対して第１のビーズ２３のシート２５ａ、２５ｂを熱融着する。
【００７４】
（段階７）
上述の段階４と同一の段階がバイポーラコレクタ１に関して行われる。従って、図４Ａ及び４Ｂを参照して以上に記載されるように、ＰＵに基づくハニカムマトリクス２４、その胞の内部にＰＥ、及び、その主要面の各々においてＰＥシート２５ａ、２５ｂを含む第２のビーズ２３が製造される。次に、ハニカムマトリクス２４を有する第２のビーズ２３は、バイポーラコレクタのアノード１６で覆われるコレクタのその面の周囲に平坦に堆積され、その面に直接接触する。
【００７５】
（段階８）
第２のセパレータ１５は、バイポーラコレクタ１のアノード１６上及び第２のビーズ２３の内部にそれを配置することによって挿入される（図６Ｈ）。
【００７６】
一方で、カソード１４が第２のセパレータ１５に直接接触し、他方で、第２のビーズ２３の自由面が末端電流コレクタ１３の周囲に直接接触するように、第２の末端電流コレクタ１３は、バイポーラコレクタ１に積層される（図６Ｉ）。
【００７７】
（段階９）
次に、２つのセルＣ１、Ｃ２のバイポーラ電池積層体の周囲は、取り囲むＵ形状の加熱顎体２４を用いて加熱される（図６Ｊ）。この加熱段階は、バイポーラコレクタ及び末端電流コレクタ１３の面の一方に対して第２のビーズ２３のシート２５ａ、２５ｂを熱融着する。
【００７８】
このように全てのビーズ２３によって得られたシールは、従って、電解質に対して完全であり、これは、バイポーラ電池のセルＣ１、Ｃ２の全てに当て嵌まる。
【００７９】
電解質に関して、ポリマー形態の電解質又は低温で凝固する電解質又はセパレータに含浸された液体形態の電解質が使用され得る。電解質を活性化するために、各セパレータ１５、１９は、組立中におけるそれの溶け込みの前に、ゲル形態又は低温で凝固する形態の電解質が含浸される。あるいは、組立は、電池全体の積層、本発明によって生成されるシール、次いで、２つのビーズの間に配置されるパイプを通した後続の充填における液体電解質に対して行われる導入を用いて行われ得る。
【００８０】
本発明によるビーズを用いて製造されたバイポーラ電池のシールをさらに強化するために、ビーズのハニカム構造の特定の胞は、有利には、塩又は粘着性の化合物で満たされ得る。従って、図７に示されるように、セルＣ１、Ｃ２に最も近いものであり、セルのリチオ化された電解質と接触をもたらすビーズ２３のマトリクス２４の内部胞２４０ｉは、有利には、前記電解質と反応する傾向にある塩又は粘着性の化合物で満たされる。外部環境に最も近いものであり、大気と接触をもたらすビーズ２３のマトリクス２４の外部胞２４０ｅはまた、有利には、空気中の水分と反応する傾向にある塩又は粘着性の化合物で満たされ得る。粘着性の化合物の手段として、それは、ポリアクリル酸ナトリウム等の重要な高吸収性ポリマーであり得る。
【００８１】
ハニカムマトリクス２４の各主要面を熱間圧延することによるコーティングの代わりに、代替的に、ハニカムマトリクスは、電流コレクタへの堆積の前及び実際の熱融着段階の前に、エポキシド又はメタクリル樹脂でコーティングされ得る。
【００８２】
本発明は、これまでに記載された実施例に限定されず、示された実施例の特徴は、特に示されていない変形例内において共に組み合わされ得る。
【００８３】
言うまでもなく、熱融着材料で作られたコーティングシート又は層を有するＰＵ又はＰＥに基づくハニカムマトリクスを含むビーズを用いた本発明によるシールは、積層された２つのセルを有するバイポーラ電池と組み合わせて記載されており、それは、ｎ−２個のバイポーラコレクタ及び２つの末端電流コレクタ１３、２１を用いて前述の段階１から９を繰り返すことによって、積層されたｎ個のセルを有する電池に対して同一の方法で実施され得る。
【符号の説明】
【００８４】
１  電気化学セル
１０  電流コレクタ
１０Ａｌ  アルミニウムで作られたバイポーラ電流コレクタ
１０Ｃ  銅で作られたバイポーラ電流コレクタ
１１  バイポーラコレクタ
１３  末端電流コレクタ
１４  カソード
１５  セパレータ
１６  アノード
１８  カソード
１９  セパレータ
２０  アノード
２１  電流コレクタ
２２  結合部
２３  ビーズ
２４  ハニカムマトリクス
２５ａ  層、シート
２５ｂ  層、シート
２６  外部胞
２４０  胞
２４０ｅ  胞
２４０ｉ  胞
Ｃ１  第１セル
Ｃ２  第２セル
【図１】
0006335938.tif 000002
【図２Ａ】
0006335938.tif 000003
【図２Ｂ】
0006335938.tif 000004
【図３Ａ】
0006335938.tif 000005
【図３Ｂ】
0006335938.tif 000006
【図４−４Ａ】
0006335938.tif 000007
【図５】
0006335938.tif 000008
【図５Ａ】
0006335938.tif 000009
【図６Ａ】
0006335938.tif 000010
【図６Ｂ】
0006335938.tif 000011
【図６Ｃ】
0006335938.tif 000012
【図６Ｄ】
0006335938.tif 000013
【図６Ｅ】
0006335938.tif 000014
【図６Ｆ】
0006335938.tif 000015
【図６Ｇ】
0006335938.tif 000016
【図６Ｈ】
0006335938.tif 000017
【図６Ｉ】
0006335938.tif 000018
【図６Ｊ】
0006335938.tif 000019
【図７】
0006335938.tif 000020